REVENDICATIONS 1. Ciment phosphomagnésien caractérisé en ce qu'il est susceptible d'être obtenu par mise en contact d'une phase liante à base d'au moins un composé du phosphore et d'au moins un composé du magnésium, avec au moins un polymère sous forme de particules insoluble dans l'eau, et de l'eau. 2. Ciment selon la revendication 1, caractérisé en ce que le polymère sous forme de particules insoluble dans l'eau est issu de la polymérisation d'au moins un monomère à insaturation éthylénique et au moins un monomère choisi parmi les monomères à fonction carboxylique et l'acrylamide ou le méthacrylamide. 3. Ciment selon la revendication 2, caractérisé en ce que le monomère à insaturation éthylénique est choisi parmi : le styrène, le butadiène, les esters acryliques ou méthacryliques d'alkyle en C1-C12 et leurs acides correspondants ou les esters vinyliques. 4. Ciment selon l'une des revendications 2 ou 3, caractérisé en ce que le monomère à fonction carboxylique est choisi parmi les acides carboxyliques à insaturation éthylénique. 5. Ciment selon la revendication précédente, caractérisé en ce que le monomère à fontion carboxylique est choisi parmi l'acide acrylique, L'acide itaconique, L'acide fumarique, L'acide crotonique, L'acide maléique, I'anhydride maléique, Acide mésaconique, L'acide glutaconique ou leurs mélanges. 6. Ciment selon l'une quelconque des revendications 2 à 5, caractérisé en ce que le polymère sous forme de particules insoluble dans l'eau est préparé à partir d'un mélange de monomères comportant 99,9 à 92 % en poids d'au moins un monomère à insaturation éthylénique et 0,1 à 8 % en poids d'au moins un monomère à fonction carboxylique. 7. Ciment selon la revendication 1, caractérisé en ce que le polymère sous forme de particules insoluble dans l'eau est issu de ia polymérisation d'au moins un monomère choisi parmi les esters vinyliques d'acides carboxyliques. 8. Ciment selon la revendication 7, caractérisé en ce que le polymère sous forme de particules insoluble dans l'eau est issu de la copolymérisation du versatate de vinyle et de l'acétate de vinyle. 9. Ciment selon l'une quelconque des revendications précédentes, caractérisé en ce que le polymère sous forme de particules insoluble dans l'eau se présente sous forme d'une dispersion dans l'eau de particules de polymère. 10. Ciment selon l'une quelconque des revendications 1 à 8, caractérisé en ce que le polymère sous forme de particules insoluble dans l'eau se présente sous forme d'une poudre redispersable dans l'eau. 11. Ciment selon l'une quelconque des revendications précédentes, caractérisé en ce que la teneur en polymère sous forme de particules insoluble dans l'eau est de 5 à 30 parties en poids pour 100 parties en poids de phase liante. 12. Ciment selon l'une quelconque des revendicaitons précédentes, caractérisé en ce qu'il est susceptible d'être obtenu par mise en contact de la phase liante avec au moins un polymère sous forme de particules insoluble dans l'eau et au moins un aminoalkylsilane, et de l'eau. 13. Ciment selon la revendication précédente, caractérisé en ce que l'aminoalkylsilane est un aminoalkyl(alkoxysilane). 14. Ciment selon l'une quelconque des revendications 12 ou 13, caractérisé en ce que l'aminoalkylsilane est choisi parmi ceux de formule : R1R2N - (CH2)n - Si(OCmHa"+l)3 avec: n > 1 m > 1 R1, R2 groupements alkyle, aryle, alkylaryle, alkylène, aminoalkyl. 15. Ciment selon l'une quelconque des revendications 12 à 14, caractérisé en ce que l'aminosilane est choisi parmi le groupe comprenant . le gammaaminopropyltriéthoxysilane, le 4-aminobutyltriéthoxysilane, le (ami noéthylaminométhyl)phén éthyltrim éthoxysi lane, le N-(2-aminoéthyl-3-amino propyl)triméthoxysilane, le o)-aminoundécyltriméthoxysilane. 16. Ciment selon l'une quelconque des revendications 12 à 15, caractérisé en ce que la teneur en aminoalkylsilane est de 0,05 à 2 partie en poids pour 100 parties en poids de phase liante. 17. Ciment selon l'une quelconque des revendications précédentes, caractérisé en ce qu'il comprend des granulats. 18. Ciment selon la revendication précédente, caractérisé en ce que la teneur en granulats est d'au plus 1000 parties en poids, rapporté à 100 parties en poids de phase liante. 19. Ciment selon l'une quelconque des revendications précédentes, caractérisé en ce que la teneur en eau est inférieure à 50 % en poids par rapport au poids de la phase liante. 20. Ciment selon l'une quelconque des revendications précédentes, caractérisé en ce qu'il est susceptible d'être obtenu par mise en contact de la phase liante, du polymère, de l'aminosilane, de l'eau, et d'au moins un composé minéral introduit sous forme: - soit de particules (1) de taille inférieure à 0,1 pm, - soit d'agrégats (2) de taille inférieure à 0,1 um, - soit d'agglomérats (3) susceptibles de se désagglomérer au moins en partie, lors du mélange de ladite phase liante et de l'eau, en particules de taille inférieure à 0,1 um ou en agrégats de taille inférieure à 0,1 lim. 21. Ciment selon la revendication précédente, caractérisé en ce que le composé minéral est la silice. 22. Procédé de préparation du ciment phosphomagnésien selon l'une quelconque des revendications précédentes, caractérisé en ce que l'on met en contact les composés du phosphore et du magnésium, au moins un polymère sous forme de particules insoluble dans l'eau, éventuellement au moins un aminoalkylsilane, et de l'eau. 23. Procédé selon la revendication 22, caractérisé en ce qu'on mélange les composés du phosphore et du magnésium, puis on ajoute au moins un polymère sous forme de particules insoluble dans l'eau, puis on ajoute l'eau et éventuellement au moins un aminoalkylsilane.